(57)【特許請求の範囲】
【請求項１】
炭素数４以下の脂肪族アルコールと、樹脂と、着色剤とを少なくとも含むマーキングペン用油性インキにおいて、前記樹脂はテルペンジフェニール樹脂からなると共に、当該テルペンジフェニール樹脂はフェノール基を２個有するテルペンジフェニールを少なくとも含むことを特徴とするマーキングペン用油性インキ。
【請求項２】
前記テルペンジフェニール樹脂の使用量は、インキ総量に対して５〜３０重量％であることを特徴とする請求項１記載のマーキングペン用油性インキ。
【発明の詳細な説明】
【０００１】
【発明の属する技術分野】
本発明は、マーキングペン用油性インキに関し、さらに詳しくは、溶剤として炭素数４以下の脂肪族アルコールを使用したマーキングペン用油性インキに関するものである。
【０００２】
【従来の技術】
従来より、速乾性マーキングペンに用いる油性インキ、特に着色剤としては、酸化チタンが用いられ、隠蔽力をインキに持たせたインキでは、溶剤として、トルエン、キシレン等の芳香族炭化水素が多く用いられている。
【０００３】
しかしながら、上記溶剤は臭気や毒性が高い等の問題があるので、近年、臭気や毒性が低い炭素数４以下の脂肪族アルコールを油性インキの溶剤として使用することが多く提案されている。
【０００４】
【発明が解決しようとする課題】
しかし、溶剤として、炭素数４以下の脂肪族アルコールを使用した場合、これらの溶剤は蒸発速度が大きいためか、特に湿度が高い環境下で塗膜や筆記描線が白く曇り艶がなくなるという現象が発生しやすいという問題があった。
【０００５】
そこで、本発明は、上記従来の問題を解決するためになされたものであり、塗膜が発生することなく、艶のある筆記描線が得られるマーキングペン用油性インキを提供することを目的とする。
【０００６】
【課題を解決するための手段】
上記目的を達成するために、本発明は、炭素数４以下の脂肪族アルコールと、樹脂と、着色剤とを少なくとも含むマーキングペン用インキにおいて、前記樹脂はテルペンジフェニール樹脂からなると共に、当該テルペンジフェニール樹脂はフェノール基を２個有するテルペンジフェニールを少なくとも含むことを特徴とするマーキングペン用油性インキを提供するものである。
【０００７】
【発明の実施の形態】
以下、本発明にかかるマーキングペン用油性インキの実施の形態について詳細に説明する。
着色剤としては、特に隠蔽力を必要とする場合は、酸化チタンが用いられ、酸化チタンは種々の市販品が好適に用いられる。このような市販品としては、例えば、タイペークＲ−７８０、タイペークＲ−８２０、タイペークＣＲ−５０、タイペークＣＲ−９３（石原産業（株）製）、クロノスＫＲ−２７０、クロノスＫＲ−３１０、クロノスＫＲ−３８０、クロノスＫＲ−３８０Ｎ（チタン工業（株）製）、ＪＲ−３００、ＪＲ−６００Ａ、ＪＲ−６０２、ＪＲ−７０１、ＪＲ−８００、ＪＲ−８０５（テイカ（株）製）等が挙げられる。
【０００８】
また、油溶性染料としては、ＳＢＮ  Ｙｅｌｌｏｗ  ５１０、ＳＢＮ  Ｏｒａｎｇｅ７０１、ＳＰＴ  Ｂｌｅｕ２６、ＳＢＮ  Ｂｌｕｅ−７０１、ＳＯＴ  Ｐｉｎｋ−１、Ｓｐｉｒｏｎ  ＲｅｄＣ−ＧＨ（保土谷化学（株）製）、オイルレッド５Ｂ、バリファーストブラック＃３８１０、＃３８２０、＃３８３０（オリエント化学工業（株）製）等、有機顔料としては、アゾ系顔料、フタロシアニン系顔料、ニトロソ系顔料、ニトロ顔料、塩基性染料系顔料、酸性系染料顔料、建染染料系顔料、媒染染料系顔料、天然染料系顔料等、無機顔料としては、黄土、バリウム黄、紺青、ベンガラ、鉄黒、カーボンブラック等といった染料・顔料が挙げられる。
【０００９】
酸化チタンの使用量としては、インキ総量に対して２０〜４０重量％が好ましい。２０重量％より少ないと、十分な隠蔽力を発揮できない。また、４０重量％より多く配合すると、ペン先に繊維の集合体であるペン芯を用いたマーキングペンの場合、ペン芯内外の流動性が悪くなり、筆記性に悪影響をあたえる。その他、有色染料、有機・無機顔料については、希望する発色濃度に適宜調製することができる。
【００１０】
炭素数４以下の脂肪族アルコールは主溶剤として用いられるものである。具体的には、メチルアルコール、エチルアルコール、ノルマルプロピルアルコール、イソプロピルアルコール、イソブチルアルコール、ノルマルブチルアルコール、ターシャリブチルアルコールがあげられる。これらは単独あるいは複数混合して使用でき、その使用量はインク総量に対して４０〜９０重量％添加することが好ましい。なお補助的な溶剤として、グリコール、グリコールエーテル、エステルも使用できる。
【００１１】
本発明のマーキングペン用油性インキに必要な樹脂は、テルペンジフェニール樹脂からなると共に、当該テルペンジフェニール樹脂は、フェノール基を２個有するテルペンジフェニールを少なくとも含む。これは、例えば、ＹＰ９０、ＹＰ９０Ｌ（以上、ヤスハラケミカル（株））等の市販品が使用できる。これらの樹脂は、フェノール基を２個有するテルペン化合物を含み、そのテルペンジフェニールの構造としては、例えば、以下に示される構造が推定される。なお、市販品のＹＰ９０、ＹＰ９０Ｌについては、それぞれテルペンジフェニールは、樹脂の総量に対して約９０重量％、約５０重量％含まれている。
【００１２】
【化１】
0003693446.tif 000002
【００１３】
フェノール基を２個有するテルペンジフェニールを少なくとも含むテルペンジフェニール樹脂の使用量は、インキ総量に対して５〜３０重量％が好ましい。５重量％未満の使用量だと、湿度の高い環境下で塗膜や筆記描線が白く曇り艶がなくなるという現象を抑えることができない。また、３０重量％より多く配合すると、インキ全体の系の粘度が高くなりマーキングペン用インキとして流出性や、筆記性が劣り適さない。
【００１４】
また、上記樹脂として、このフェノール基を２個有するテルペンジフェニールを少なくとも含むテルペンジフェニール樹脂単独でも使用できるが、その他の樹脂を複数混合しても使用できる。混合できる樹脂としては、ケトンレジンＫ−９０（荒川化学工業（株）製）、ハロン１１０Ｈ（本州化学（株）製）、ラロパールＫ８０（ＢＡＳＦジャパン（株）製）等のケトン樹脂、ラロパールＡ８０、同Ａ１０１等のアルデヒド樹脂、フタロパールＰＰ、同ＮＰ（ＢＡＳＦジャパン）等のポリエステル樹脂、スプラパールＡＰ−２０、同ＡＰ−３０（ＢＡＳＦジャパン）等のスチレン系樹脂、ジョンクリル６７、同６７８、同６８０、同６８２、同５５０、同５８６（ジョンソン（株）製）等のスチレンアクリル樹、マルキード３１、同３２、同３３、同３４（荒川化学（株）製）等のロジン変性マレイン酸樹脂、マイティーエースＧ１２５、同Ｇ１５０（ヤスハラケミカル（株））等のテルペンフェノール樹脂等が挙げられる。
【００１５】
上記以外に、湿潤剤、可溶化剤、粘度調節剤、消泡剤、界面活性剤など、種々の添加剤を適宜選択して使用することもできる。
【００１６】
本発明のマーキングペン用油性インキは、着色剤に顔料が使用される場合は、ボールミル、ビーズミル等の周知の分散機で、着色剤に溶剤可溶成分が使用される場合は、撹拌機で調製され、混合撹拌することによって得られる。
【００１７】
【実施例】
以下、本発明のマーキングペン用油性インキを実施例により説明するが、これらの実施例により本発明のマーキングペン用油性インキは限定されない。実施例、比較例中単に部とあるものは、重量部を示す。
【００１８】
実施例１
酸化チタン（ＫＲ３８０Ｎ）                            ：３５部
テルペンジフェニール樹脂（ＹＰ９０Ｌ）                ：１５部
微粉末シリカ（ミズカシルＰ８０１：水澤化学工業（株））：  ０．３部
エチルアルコール                                      ：４７．１部
イソプロピルアルコール                                ：  ７部
添加剤：（ソルスパースＳ２７００：ゼネカ（株））      ：  ０．６部
【００１９】
実施例２
酸化チタン（ＪＲ７０１）                              ：２９部
テルペンジフェニール樹脂（ＹＰ９０Ｌ）                ：  ７部
ハロン１１０Ｈ                                        ：  ７  部
エチルアルコール                                      ：４８．２部
プロピレングリコールモノメチルエーテル                ：  ５  部
Ｓｐｉｒｏｎ  ＲｅｄＣＧＨ                            ：  ２．５部
ＳＢＮ  Ｙｅｌｌｏｗ５１０                            ：  １．３部
【００２０】
実施例３
酸化チタン（ＪＲ７０１）                              ：２５部
テルペンジフェニール樹脂（ＹＰ９０Ｌ）                ：  ５部
ラロパールＡ１０１                                    ：１０部
エチルアルコール                                      ：５２部
イソプロピルアルコール                                ：  ７部
ＳＢＮ  Ｂｌｕｅ７０１                                ：  １部
【００２１】
比較例１
実施例１において、テルペンジフェニール樹脂（ＹＰ９０Ｌ）を全てケトン樹脂Ｋ−９０に置き換えたこと以外は、実施例１と同様な成分で調製した。
【００２２】
比較例２
実施例２において、テルペンジフェニール樹脂（ＹＰ９０Ｌ）をハロン１１０Ｈに全て置き換えたこと以外は、実施例２と同様な成分で調製した。
【００２３】
比較例３
実施例３においてテルペンジフェニール樹脂（ＹＰ９０Ｌ）を全てラロパールＡ１０１に置き換えたこと以外は、実施例３と同様な成分で調製した。
【００２４】
以上のようにして得られた各実施例及び比較例のインキ組成物を温度２５℃、湿度７０％の環境下で２５ミクロンのフィルムアプリケータでガラス版に塗布し、乾燥後の入・受角度２０°の光沢値を測定した。
【００２５】
入・受角度２０°の光沢値
実施例１      ８３
実施例２      ７８．３
実施例３      ８７．２
比較例１      １５．３
比較例２        ９．８
比較例３      １０．８
【００２６】
実施例１〜３のインキ組成物においては、塗布されたインキの乾燥後も高い光沢値を示したが、比較例１〜３のインキ組成物においては、乾燥後に表面塗膜に白い曇りが発生した。
【００２７】
【発明の効果】
以上説明したように、本発明のマーキングペン用油性インキによれば、インキを塗布した後にも塗膜が発生することなく、さらに曇りのない艶のある筆記描線を得ることができる。